(57)【特許請求の範囲】
【請求項１】
材料ガス導入機構と貫通孔を備えた隔壁部によりプラズマ生成室と成膜室とが分離されており、
前記プラズマ生成室にプラズマ生成用ガスを導入してプラズマを生成することにより中性のラジカルを生成し、
前記ラジカルを前記プラズマ生成室から前記隔壁部の前記貫通孔を通して前記成膜室へ導入し、
ケイ素原子を含む材料ガスを前記隔壁部の前記材料ガス導入機構を通して前記成膜室へ導入し、
前記成膜室内で前記ラジカルと前記材料ガスとを反応させて基板に酸化ケイ素薄膜を成膜する酸化ケイ素薄膜の成膜方法であって、
前記成膜室への前記材料ガスの供給量は、
全成膜時間（放電開始時刻ｔ０〜成膜完了時刻ｔｅ）の半分以下の前半側時間（前記放電開始時刻ｔ０〜材料ガス供給一定値到達時刻ｔ２）で、
前記放電開始時刻（ｔ０）から、前記プラズマ生成ガスの分圧特性において前記放電開始時刻（ｔ０）から増加し始めた前記プラズマ生成ガスの分圧が一定値になる時刻（ｔ１）までの間ではゼロ流量であり、
前記時刻（ｔ１）から前記材料ガス供給一定値到達時刻ｔ２まで徐々に増加するよう変化する流量である、
ことを特徴とする酸化ケイ素薄膜の成膜方法。
【請求項２】
前記ケイ素原子を含む材料ガスと共に希釈ガスとして不活性ガスを導入することを特徴とする請求項１記載の酸化ケイ素薄膜の成膜方法。
【請求項３】
前記ケイ素原子を含む材料ガスがＳｉＨ４ガスであり、前記プラズマ生成室へ導入するガスがＯ２であることを特徴とする請求項１または２記載の酸化ケイ素薄膜の成膜方法。
【請求項４】
材料ガス導入機構と貫通孔を備えた隔壁部によりプラズマ生成室と成膜室とが分離された構造を有し、
前記プラズマ生成室にプラズマ生成用ガスを導入してプラズマを生成することにより中性のラジカルを生成し、前記ラジカルを前記プラズマ生成室から前記隔壁部の前記貫通孔を通して前記成膜室へ導入し、ケイ素原子を含む材料ガスを前記隔壁部の前記材料ガス導入機構を通して前記成膜室へ導入し、前記成膜室内で前記ラジカルと前記材料ガスとを反応させて基板に酸化ケイ素薄膜を成膜するように構成された酸化ケイ素薄膜の成膜装置において、
前記成膜室へ前記材料ガスを導入する導入部に設けられたマスフローコントローラの材料ガス流量を制御するコントローラを設け、
前記コントローラは、
前記成膜室への前記材料ガスの供給量を、
全成膜時間（放電開始時刻ｔ０〜成膜完了時刻ｔｅ）の半分以下の前半側時間（前記放電開始時刻ｔ０〜材料ガス供給一定値到達時刻ｔ２）で、
前記放電開始時刻（ｔ０）から、前記プラズマ生成ガスの分圧特性において前記放電開始時刻（ｔ０）から増加し始めた前記プラズマ生成ガスの分圧が一定値になる時刻（ｔ１）までの間ではゼロ流量とし、
前記時刻（ｔ１）から前記材料ガス供給一定値到達時刻ｔ２まで徐々に増加するよう変化する流量とするように、制御することを特徴とする酸化ケイ素薄膜の成膜装置。
【発明の詳細な説明】
【０００１】
【発明の属する技術分野】
本発明は、成膜室に対して分離されたプラズマ生成室から当該成膜室へラジカルを取り出し、このラジカルと、成膜室へ供給されたケイ素原子を含む材料ガスとを反応させて基板に酸化ケイ素薄膜を形成するようにした酸化ケイ素薄膜の成膜方法および成膜装置において、成膜が開始された初期の時間すなわち全成膜時間の半分以下の前半側時間での材料ガスの流量を制限することによりキャリアトラップ準位が低減された酸化ケイ素薄膜を作ることのできる酸化ケイ素薄膜の成膜方法および成膜装置に関するものである。
【０００２】
【従来の技術】
成膜室とプラズマ生成室が空間的に分離され、成膜室とプラズマ生成室が別の空間を形成するように構成された成膜装置が知られている。この成膜装置は、成膜室とプラズマ生成室を分けることにより基板にプラズマが触れないようにしている。プラズマ生成室にはプラズマ生成用のガスのみが導入され、プラズマ放電が生成され、さらに中性の活性ラジカルが作られる。他方、成膜室には、成膜のための材料ガスが導入され、さらに例えばプラズマ生成室との間に設けられた隔壁の多数の孔を通して上記ラジカルが供給される。成膜室における基板への成膜は、ラジカルと材料ガスが反応してＣＶＤの作用に基づき基板に膜が堆積される。かかるＣＶＤ法を利用した酸化ケイ素薄膜の成膜では、上記の材料ガスとしてケイ素原子を含む材料ガスが使用され、成膜室でラジカルと混合される。さらに必要に応じてキャリアガスが導入される。ケイ素原子を含む材料ガスは例えばケイ素水素化合物である。
【０００３】
【発明が解決しようとする課題】
従来の上記酸化ケイ素薄膜の成膜法では、通常、成膜室へ導入される材料ガスの流量が、放電開始時点から放電終了時点までの間（全成膜時間）、成膜条件に応じた所要の一定流量値に保持されるように制御されていた。さらに、酸化ケイ素薄膜の上記成膜法によれば、生産上の効率および実用性を考慮して成膜速度を高めるため、放電開始直後の成膜において成膜室へ導入される材料ガスの流量を比較的に高い値に設定していた。
【０００４】
しかしながら、その反面、放電開始直後の成膜で材料ガスの供給量が多すぎると、ケイ素過剰な酸化ケイ素薄膜が形成される。かかるケイ素はキャリアトラップ準位として作用する。従って過剰なケイ素を含む酸化ケイ素薄膜は、膜中のキャリアトラップ準位が非常に多く形成されることになるので、その電気的特性が不良になり、この膜を半導体デバイスに使用すると、デバイス特性を著しく悪化させる。
【０００５】
具体的には、かかる酸化ケイ素薄膜をＴＦＴのゲート絶縁膜として使用した場合にはＴＦＴの動作特性が変動するという問題が生じる。
【０００６】
一方、上記のような問題を考慮すれば、酸化ケイ素薄膜を形成するにあたってそのデバイス特性を良好なものとするためには、放電発生時のケイ素原子の流量を低い値に設定すれば良い。実際に、J.Batey らは、その論文において酸化ケイ素膜の電気的特性を向上させるためにはその成膜速度を低く抑えることが有効であることを提案している (J.Appl.Phys.60(9),1 November1986）。上記論文によれば、その結論として成膜速度を０．１３ｎｍ／秒以下に抑えなければ良好な電気的特性を有する酸化ケイ素薄膜を形成することはできないとしている。しかしながら、前述の通り、このような成膜速度では薄膜形成に時間がかかるので、実用性の観点から採用することはできない。
【０００７】
本発明の目的は、上記の問題を解決することにあり、実用上有効で、かつ良好な電気的特性を有する酸化ケイ素薄膜を作ることのできる酸化ケイ素薄膜の成膜方法および成膜装置を提供することにある。
【０００８】
【課題を解決するための手段および作用】
本発明に係る酸化ケイ素薄膜の成膜方法は、上記目的を達成するため、次のように構成される。
【０００９】
本発明に係る酸化ケイ素薄膜の成膜方法は、
材料ガス導入機構と貫通孔を備えた隔壁部によりプラズマ生成室と成膜室とが分離されており、
プラズマ生成室にプラズマ生成用ガスを導入してプラズマを生成することにより中性のラジカルを生成し、
ラジカルをプラズマ生成室から隔壁部の貫通孔を通して成膜室へ導入し、
ケイ素原子を含む材料ガスを隔壁部の材料ガス導入機構を通して成膜室へ導入し、
成膜室内でラジカルと材料ガスとを反応させて基板に酸化ケイ素薄膜を成膜する酸化ケイ素薄膜の成膜方法であって、
成膜室への材料ガスの供給量は、
全成膜時間（放電開始時刻ｔ０〜成膜完了時刻ｔｅ）の半分以下の前半側時間（放電開始時刻ｔ０〜材料ガス供給一定値到達時刻ｔ２）で、
放電開始時刻（ｔ０）から、プラズマ生成ガスの分圧特性において放電開始時刻（ｔ０）から増加し始めたプラズマ生成ガスの分圧が一定値になる時刻（ｔ１）までの間ではゼロ流量であり、
所定時刻（ｔ１）から材料ガス供給一定値到達時刻ｔ２まで徐々に増加するよう変化する流量である、ことで特徴づけられる。
上記の成膜方法において、ケイ素原子を含む材料ガスと共に希釈ガスとして不活性ガスを導入することを特徴とする。
上記の成膜方法において、ケイ素原子を含む材料ガスがＳｉＨ４ガスであり、プラズマ生成室へ導入するガスがＯ２であることを特徴とする。
上記の成膜方法において、材料ガスの増加量をステップ関数で制御することを特徴とする。
上記の成膜方法において、全成膜時間の半分以下の前半側時間での酸化ケイ素薄膜の成膜速度は０．１３ｎｍ／秒以下であることを特徴とする。
【００１０】
上記の酸化ケイ素薄膜の成膜方法において、好ましくは、材料ガスにはケイ素水素化合物（Ｓｉn Ｈ2n+2（ｎ＝１，２，３，…））が使用される。さらに材料ガスであるケイ素水素化合物と共に、希釈ガスとして不活性ガス（Ａｒ等の希ガス）を導入することもできる。この場合、混合割合は任意である。
【００１２】
また全成膜時間の半分以下の前半側時間での酸化ケイ素薄膜の成膜速度は０．１３ｎｍ／秒以下であることが好ましい。
【００１４】
さらに本発明に係る酸化ケイ素薄膜の成膜装置は、上記目的を達成するため、次のように構成される。
【００１５】
本発明に係る酸化ケイ素薄膜の成膜装置は、
材料ガス導入機構と貫通孔を備えた隔壁部によりプラズマ生成室と成膜室とが分離された構造を有し、
プラズマ生成室にプラズマ生成用ガスを導入してプラズマを生成することにより中性のラジカルを生成し、ラジカルをプラズマ生成室から隔壁部の貫通孔を通して成膜室へ導入し、ケイ素原子を含む材料ガスを隔壁部の材料ガス導入機構を通して成膜室へ導入し、成膜室内でラジカルと材料ガスとを反応させて基板に酸化ケイ素薄膜を成膜するように構成された酸化ケイ素薄膜の成膜装置であり、
成膜室へ材料ガスを導入する導入部に設けられたマスフローコントローラの材料ガス流量を制御するコントローラを設け、
コントローラは、
成膜室への材料ガスの供給量を、
全成膜時間（放電開始時刻ｔ０〜成膜完了時刻ｔｅ）の半分以下の前半側時間（放電開始時刻ｔ０〜材料ガス供給一定値到達時刻ｔ２）で、
放電開始時刻（ｔ０）から、プラズマ生成ガスの分圧特性において放電開始時刻（ｔ０）からプラズマ生成ガスの分圧が増加して一定値になるまでの時刻（ｔ１）までの間ではゼロ流量となし、
所定時刻（ｔ１）から材料ガス供給一定値到達時刻ｔ２まで徐々に増加するよう変化する流量とするように、制御することを特徴とする。
上記の成膜装置において、ケイ素原子を含む材料ガスと共に希釈ガスとして不活性ガスを導入することを特徴とする。
上記の成膜装置において、ケイ素原子を含む材料ガスがＳｉＨ４ガスであり、プラズマ生成室へ導入するガスがＯ２であることを特徴とする。
上記の成膜装置において、材料ガスの増加量をステップ関数で制御することを特徴とする。
【００１６】
上記の成膜装置において、材料ガスにケイ素水素化合物（Ｓｉn Ｈ2n+2（ｎ＝１，２，３，…））が使用されることが好ましい。さらに材料ガスであるケイ素水素化合物と共に、希釈ガスとして不活性ガス（Ａｒ等の希ガス）を導入することもできる。この場合、混合割合は任意である。
【００１７】
上記の酸化ケイ素薄膜の成膜方法または成膜装置によれば、全成膜時間の半分以下の前半側時間において酸化ケイ素薄膜の成膜に使用される材料ガスの導入量を制限する。すなわち成膜室内のＳｉＨ4 等の分圧を全成膜時間の半分以下の前半側時間に下げる結果、酸化ケイ素薄膜の成膜速度が抑制され、酸化ケイ素薄膜中のケイ素過剰状態を防止する。これによって酸化ケイ素膜中のキャリアのトラップ準位が低減され、膜質の改善が行われる。また全成膜時間の半分以下の前半側時間において、種々の制御の仕方に基づいて材料ガスの流量を徐々に増加することによって成膜速度を上昇させ、成膜に要する全体の時間を短縮し、薄膜の生産効率を高め、成膜方法または成膜装置としての実用性を高めている。
【００１８】
【発明の実施の形態】
以下に、本発明の実施形態を添付図面に基づいて説明する。
【００１９】
図１は本発明に係る成膜装置の一例を示す。図１において１１は成膜装置である。この成膜装置１１は、空間的に分離されたプラズマ生成室１１ａと成膜室１１ｂを備えている。この例ではプラズマ生成室１１ａと成膜室１１ｂとは互いに隔離されており、プラズマ生成室１１ａと成膜室１１ｂの間には、例えば、多数の貫通孔が形成された隔壁部１１ｃが設けられている。隔壁部１１ｃの多数の貫通孔を通してプラズマ生成室１１ａの内部と成膜室１１ｂの内部がつながっている。
【００２０】
プラズマ生成室１１ａにはプラズマ生成用のガスが導入される。プラズマ生成用のガスとしては、例えば、Ｏ2 ，Ｏ3 ，Ｎ2 Ｏ，ＣＯ，ＣＯ2 および窒素酸化物ガスのいずれかが単独ガスとしてあるいは混合ガスとしてを用いられる。プラズマ生成室へプラズマ生成用ガスを導入し、さらに例えば図示しない高周波電源から高周波電力を供給すると、放電が励起され、プラズマが生成される。プラズマが生成されると、さらにプラズマ中に中性の活性ラジカルが生成される。成膜室に対しては、両者の間に前述の隔壁部１１ｃが設けられているため、プラズマ中の荷電粒子が成膜室１１ｂへ供給されることはなく、隔壁部１１ｃの貫通孔を通してラジカルのみが成膜室１１ｂへ導入されることになる。
【００２１】
他方、成膜室１１ｂには成膜用材料ガス（または原料ガス）が導入される。この成膜用の材料ガスは成膜室１１ｂ内のみに導入される。成膜装置１１の構成によれば、成膜室とプラズマ生成室が隔離されているので、材料ガスがプラズマと触れることが防止されている。通常、例えば上記の隔壁部１１ｃの内部に材料ガス導入機構を組み込み、この材料ガス導入機構を通して材料ガスが導入される。材料ガス導入機構は、例えば、材料ガスを収容するリザーブ空間と成膜室１１ｂに開いた多数の拡散孔とから構成される。図１で、１２は成膜用材料ガス供給装置である。成膜用材料ガス供給装置１２から供給される材料ガスは、ＭＦＣ（マスフローコントローラ：流量制御器）１３ａを含むガス導入路１３を経由して隔壁部１１ｃ内の上記材料ガス導入機構へ導入される。成膜用材料ガスとしては、ＳｉＨ4 等のケイ素水素化合物（Ｓｉn Ｈ2n+2（ｎ＝１，２，３，…））が使用される。成膜室１１ｂにおいては、隔壁部１１ｃ内の材料ガス導入機構を通して導入される材料ガスと、隔壁部１１ｃに形成された多数の貫通孔を通して導入されるラジカルとが反応し、材料ガスが分解され、成膜室内に搬入された基板に対して酸化ケイ素薄膜が堆積され、成膜が行われる。なお、成膜用材料ガスの導入と共に、希釈ガスとして不活性ガス（Ａｒ等の希ガス）を導入することが好ましい。材料ガスと不活性ガスの混合割合は任意である。
【００２２】
１４は上位コントローラである。上位コントローラ１４は、ガス導入路１３に設けられたＭＦＣ１３ａにおける材料ガスの流量を制御する機能を有している。上記コントローラ１４によって、ＭＦＣ１３ａでの材料ガスの流量を制御し、成膜室１１ｂへ導入される材料ガスの供給量を後述のごとく所望の量に制御することが可能となる。図１に示されたグラフ１５は、横軸が時間（ｔ）、縦軸が材料ガスの流量(sccm)が示され、材料ガスの流量の変化の一例１５ａが示されている。本実施形態では、ＭＦＣ１３ａにおける材料ガスの流量を上記コントローラ１４に基づいて制御し、全成膜時間の半分以下の前半側時間において、材料ガスの供給を最初はゼロ流量とし、もしくは制限し、かつその後徐々に増加し、前半側時間での材料ガスの供給量を全体として制限するようにしている。次に材料ガスの導入流量の制御の仕方を説明する。
【００２３】
実施例１：
図２は材料ガスであるＳｉＨ4 の供給量の制御の代表例を示し、横軸は時間、縦軸は導入流量をそれぞれ意味する。時間軸では、時刻ｔ0 ，ｔ1 ，ｔ2 ，ｔe が設定されている。プラズマ生成用ガスとしては例えば酸素（Ｏ2 ）が用いられている。時刻ｔ0 は、酸素ガスがプラズマ生成室へ導入され、酸素ガスの放電が開始される時刻であり、成膜の開始時点である。時刻ｔ1 で、ＳｉＨ4 の供給が開始される。従って、時刻ｔ0 からｔ1 の間ＳｉＨ4 の供給は行われず、最初の段階で材料ガスの供給はゼロ流量とされている。この最初の段階でのＳｉＨ4 の供給は、上記のゼロ流量以外に、他の流量で制限することも可能である。その後の時刻ｔ1 からｔ2 の間では、ＳｉＨ4 の供給量は時間に応じて次第に増加し、時刻ｔ2 でＳｉＨ4 の供給量は一定値に到達する。時刻ｔ2 から成膜および放電が完了する時刻ｔe までの間ＳｉＨ4 の供給量は一定値に保持される。以上のごとく、成膜が開始された後の最初の段階では材料ガスの供給量がゼロ流量とされ、もしくは制限されることによって成膜初期のケイ素過剰な酸化ケイ素薄膜の形成を抑制することができ、かつその後においてｔ1 からｔ2 まで材料ガスの供給量が徐々に増加されることにより成膜時間を短縮し、実用性を高めている。このようにｔ0 〜ｔ2 の時間において材料ガスの供給は最初制限されかつその後徐々に増加され、材料ガスの供給量が全体として制限される。ｔ0 〜ｔ2 の時間は全成膜時間ｔ0 〜ｔe に対し（ｔ2 −ｔ0 ）／（ｔe −ｔ0 ）≦０．５の関係を満たしている。この関係によりｔ0 〜ｔ2 の時間は「全成膜時間の半分以下の前半側時間」と定義される。この全成膜時間の半分以下の前半側時間において、材料ガスの供給量は、酸化ケイ素薄膜の全厚さに対して前半側時間で成膜される厚さが１０％以下になるように制限される。
【００２４】
実施例２：
図３は材料ガスであるＳｉＨ4 の供給量を制御した他の例を示している。時間軸における時刻ｔ0 ，ｔ1 ，ｔ2 は前述した時刻の内容と同じである。この例では、ｔ1 〜ｔ2 での供給量の増大をステップ関数で変化させるように制御を行っている。この例でも、全成膜時間の半分以下の前半側時間において、材料ガスの供給量を最初ゼロ流量とし、もしくは制限することによりケイ素過剰な酸化ケイ素薄膜の形成を抑制し、かつ材料ガスの供給量をステップ関数で増加することにより、成膜時間を短縮し実用性を高めている。
【００２５】
実施例３：
図４は材料ガスであるＳｉＨ4 の供給量の制御の各種の他の例を示す。時間軸における時刻ｔ0 ，ｔ1 ，ｔ2 は前述したものと同じである。この例では、ｔ1 〜ｔ2 での供給量の増大を種々の関数、例えば比例、一次関数、二次関数、指数関数等で変化させるように制御を行っている。この例でも、全成膜時間の半分以下の前半側時間において、材料ガスの供給量を最初ゼロ流量とし、もしくは制限することによりケイ素過剰な酸化ケイ素薄膜の形成を抑制し、かつ材料ガスの供給量を各種の関数で増加することにより、成膜時間を短縮し実用性を高めている。
【００２６】
実施例４：
図５は、材料ガスであるＳｉＨ4 の供給量を増加させる場合において、望ましい条件を示したものである。図５で横軸はＳｉＨ4 の供給量(sccm)を示し、縦軸はＳｉＯ2 の成膜速度（ｎｍ／秒）を示している。図２〜図４のように、成膜を開始した後に時刻ｔ1 からＳｉＨ4 の供給を開始し、ＳｉＨ4 の供給量を次第に増加させるが、このとき図５のように基板上に形成される膜の成膜速度が０．１３ｎｍ／秒以下になるようにＳｉＨ4 の供給量を抑制する。この場合、Ｏ2 のプラズマ生成条件、基板が設置される領域の内部圧力、電極間隔は、一定に保持されている。このようにすると、図６に示されるごとく、本特許に依らない方法および装置による酸化ケイ素薄膜の電界強度・リーク電流特性２１と、本実施形態による成膜装置の電界強度・リーク電流特性２２とを比較すると、キャリアトラップ準位による寄与分２３が低減され、酸化ケイ素薄膜中のキャリアトラップ準位が削減され、前述の効果がいっそう発揮される。
【００２７】
次に、図を参照して、上記の実施形態および実施例で説明した全成膜時間の半分以下の前半側時間における材料ガスであるＳｉＨ4 の供給の方法を、分圧の変化状態に基づいて説明する。図８が本発明によるＳｉＨ4 の供給法における分圧の変化状態を示している。また対比のために、従来の方法によるＳｉＨ4 の供給における分圧の変化状態を図７に示している。図７と図８において、横軸は時間を意味し、縦軸は成膜室内の分圧を示している。
【００２８】
図７ではＳｉＨ4 の分圧特性３１とＯ2 の分圧特性３２が示されている。分圧特性３１では、放電開始時点であるｔ0 以前と定常状態到達時点であるｔ3 以降においてＳｉＨ4 の分圧が一定になっており、ｔ0 〜ｔ3 の間で当該分圧が低下している。ｔ0 以前の分圧一定はＳｉＨ4 の供給と排気が均衡していることによるものであり、ｔ3 以降の分圧一定はＳｉＨ4 の供給と消費（排気と膜化）が均衡していることによるものである。ｔ0 以降の放電期間では排気速度は一定でありかつＳｉＨ4 の供給も一定であるので、ｔ3 以降の期間と比較すると、ｔ0 〜ｔ3 では分圧低下分余計にＳｉＨ4 が消費され、この消費分はすべて膜化に寄与した考えられる。以上のように放電開始時点ｔ0 から定常状態到達時点ｔ3 の間の期間（放電が過渡的状態にある期間）ではＳｉＨ4 （またはＳｉを含む材料ガス）の分圧は低下し、この低下分がＳｉリッチの膜を作り、酸化ケイ素薄膜においてケイ素が過剰に含まれる層が成膜を開始した後の初期に形成される。図８でもＳｉＨ4 の分圧特性４１とＯ2 の分圧特性４２が示されている。上記の従来の供給法に対して、分圧特性４１によれば、放電開始の時点ｔ0 においてＳｉＨ4 の分圧はほぼ０に保持され、放電開始（ｔ0 ）以降の或る時点ｔ1 からＳｉＨ4 の供給を行い、分圧を次第に高めるようにしている。時点ｔ1 から供給が開始されたＳｉＨ4 の導入量は、定常状態に到達する時点ｔ2 （＝ｔ3 ）まで前述のごとき各種態様で次第に増加される。上記のごとく放電開始時にＳｉＨ4 の分圧を０にすることにより、ＳｉＨ4 の過剰消費が防止される。本発明によるＳｉＨ4 の供給法によれば、全成膜時間の半分以下の前半側時間でＳｉＨ4 の供給量を制限し、予めＳｉＨ4 の分圧を低く抑えることで、成膜の初期での酸化ケイ素薄膜におけるケイ素が過剰に含まれる層の形成を防止する。なお放電開始の時点から定常状態となる時点等の間の期間、Ｏ2 の分圧特性３２，４２は高くなる。
【００２９】
【発明の効果】
以上の説明で明らかなように本発明によれば、成膜室とプラズマ生成室が分離された酸化ケイ素薄膜の成膜方法あるいは成膜装置において、全成膜時間の半分以下の前半側時間にケイ素原子を含む材料ガスの成膜室への供給量をゼロ流量としもしくは制限し、酸化ケイ素薄膜のケイ素の過剰なＳｉＯの領域の形成を防止するようにしたため、キャリアトラップ準位の個数を低減でき、リーク電流を低減し、電気的特性が極めて改善された酸化ケイ素薄膜を作製することができる。さらにケイ素原子を含む材料ガスの供給量が制限されるのは、放電開始直後の初期の期間のみであり、その後は各種の変化態様で材料ガスの供給量が増大されるため、成膜を迅速に進め、薄膜生産の効率上と実用上極めて有効である。
【図面の簡単な説明】
【図１】本発明に係る酸化ケイ素薄膜の成膜装置の構成を示すブロック図である。
【図２】材料ガスの供給量の変化状態の一例を示すグラフである。
【図３】材料ガスの供給量の変化状態の他の例を示すグラフである。
【図４】材料ガスの供給量の変化状態の他の例を示すグラフである。
【図５】材料ガスの供給量と成膜速度の関係を示すグラフである。
【図６】キャリアトラップ準位の低減を説明するためのグラフである。
【図７】従来のＳｉＨ4 の供給法における分圧の変化状態を示すグラフである。
【図８】本発明によるＳｉＨ4 の供給法における分圧の変化状態を示すグラフである。
【符号の説明】
１１                  成膜装置
１２                  成膜用材料ガス供給装置
１３                  導入部
１３ａ                ＭＦＣ
１４                  上位コントローラ
【図１】
0004421017.tif 000002
【図２】
0004421017.tif 000003
【図３】
0004421017.tif 000004
【図４】
0004421017.tif 000005
【図５】
0004421017.tif 000006
【図６】
0004421017.tif 000007
【図７】
0004421017.tif 000008
【図８】
0004421017.tif 000009